(57)【要約】【課題】薄型・軽量で輝度や色再現性のような表示特性に優れた表示装置を提供する。【解決手段】表示装置は、波長３６５ｎｍ以上４２０ｎｍ以下の近紫外レーザー光発生源と、青色、緑色、赤色の各蛍光体ＢＧＲが所定のパターンで配列された蛍光体スクリーンを備えており、青色蛍光体は、式：（Ｓｒ１−ｘ−ｙ−ｚ，Ｂａｘ，Ｃａｙ，Ｅｕｚ）５（ＰＯ４）３Ｃｌ（０≦ｘ＜０．３、０≦ｙ＜０．３、０．００１＜ｚ＜０．２）で表される組成を有する。また、緑色蛍光体は、式：（Ｂａ１−ｘ，Ｅｕｘ）（Ｍｇ１−ｙ，Ｍｎｙ）Ａｌ１０Ｏ１７（０．０４＜ｘ＜０．５、０．１＜ｙ＜０．６）で表される組成を有する。さらに、赤色蛍光体は、式：（Ｌａ１−ｘ−ｙ，Ｅｕｘ，Ｓｍｙ）２Ｏ２Ｓ（０．０１＜ｘ＜０．２、０≦ｙ≦０．２）で表される組成を有する。【選択図】図１
2010151851.tif 000002
【特許請求の範囲】
【請求項１】
波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンを備えた表示装置において、
前記青色蛍光体は、
一般式：（Ｓｒ１−ｘ−ｙ−ｚ，Ｂａｘ，Ｃａｙ，Ｅｕｚ）５（ＰＯ４）３Ｃｌ
（式中、ｘ、ｙおよびｚは０≦ｘ＜０．３、０≦ｙ＜０．３、０．００１＜ｚ＜０．２を満たす数である）で表される組成を有するユーロピウム付活アルカリ土類クロロ燐酸塩蛍光体と、
一般式：（Ｂａ１−ｘ，Ｅｕｘ）ＭｇＡｌ１０Ｏ１７
（式中、ｘは０＜ｘ＜０．３を満たす数である）で表される組成を有するユーロピウム付活アルミン酸塩蛍光体
とから選ばれる少なくとも１種であることを特徴とする表示装置。
【請求項２】
波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンを備えた表示装置において、
前記緑色蛍光体は、
一般式：（Ｂａ１−ｘ，Ｅｕｘ）（Ｍｇ１−ｙ，Ｍｎｙ）Ａｌ１０Ｏ１７
（式中、ｘおよびｙは０．０４＜ｘ＜０．５、０．１＜ｙ＜０．６を満たす数である）で表される組成を有するユーロピウムおよびマンガン付活アルミン酸塩蛍光体と、
一般式：（Ｓｒ２−ｘ−ｙ−ｚ−ｗ，Ｂａx，Ｍｇy，Ｍｎｚ，Ｅｕｗ）ＳｉＯ４
（式中、ｘ、ｙ、ｚおよびｗは０．０５＜ｘ＜１、０≦ｙ＜０．２、０≦ｚ＜０．００９、０．０３＜ｗ＜０．３を満たす数である）で表される組成を有するユーロピウムおよびマンガン付活アルカリ土類マグネシウム珪酸塩蛍光体と、
一般式：ＺｎＳ：Ａｕｘ，Ａｌy
（式中、ｘおよびｙは０．０００２≦ｘ≦０．０１５、０．０００１≦ｙ≦０．００１２を満たす数である）で表される組成を有する金およびアルミニウム付活硫化亜鉛蛍光体と、
一般式：（Ｓｒ１−ｘ−ｙ，Ｃａｘ，Ｅｕｙ）Ｇａ２Ｓ４
（式中、ｘおよびｙは０≦ｘ＜０．２、０．００５＜ｙ＜０．３を満たす数である）で表される組成を有するユーロピウム付活硫化ストロンチウムガリウム蛍光体と、
一般式：（Ｓｒ３−ｘ，Ｅｕｘ）ＳｉｙＡｌｚＯｖＮｗ
（式中、ｘ、ｙ、ｚ，ｖおよびｗは０≦ｘ＜０．２、１２＜ｙ＜１４、２＜ｚ＜４、１＜ｖ＜３、２０＜ｗ＜２２を満たす数である）で表される組成を有するユーロピウム付活酸窒化ストロンチウムシリコンアルミニウム蛍光体
とから選ばれる少なくとも１種であることを特徴とする表示装置。
【請求項３】
波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンを備えた表示装置において、
前記赤色蛍光体は、
一般式：（Ｌａ１−ｘ−ｙ，Ｅｕｘ，Ｓｍｙ）２Ｏ２Ｓ
（式中、ｘおよびｙは０．０１＜ｘ＜０．２、０≦ｙ≦０．２を満たす数である）で表される組成を有するユーロピウムおよびサマリウム付活酸硫化ランタン蛍光体と、
一般式：（Ｃａ１−ｘ，Ｅｕｘ）ＡｌＳｉＮ３
（式中、ｘは０．００５＜ｘ＜０．０３を満たす数である）で表される組成を有するユーロピウム付活窒化カルシウムアルミニウムシリコン蛍光体
とから選ばれる少なくとも１種であることを特徴とする表示装置。
【請求項４】
波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンとを備えた表示装置において、
前記青色蛍光体は、
一般式：（Ｓｒ１−ｘ−ｙ−ｚ，Ｂａｘ，Ｃａｙ，Ｅｕｚ）５（ＰＯ４）３Ｃｌ
（式中、ｘ、ｙおよびｚは０≦ｘ＜０．３、０≦ｙ＜０．３、０．００１＜ｚ＜０．２を満たす数である）で表される組成を有するユーロピウム付活アルカリ土類クロロ燐酸塩蛍光体と、
一般式：（Ｂａ１−ｘ，Ｅｕｘ）ＭｇＡｌ１０Ｏ１７
（式中、ｘは０＜ｘ＜０．３を満たす数である）で表される組成を有するユーロピウム付活アルミン酸塩蛍光体とから選ばれる少なくとも１種であり、
前記緑色蛍光体は、
一般式：（Ｂａ１−ｘ，Ｅｕｘ）（Ｍｇ１−ｙ，Ｍｎｙ）Ａｌ１０Ｏ１７
（式中、ｘおよびｙは０．０４＜ｘ＜０．５、０．１＜ｙ＜０．６を満たす数である）で表される組成を有するユーロピウムおよびマンガン付活アルミン酸塩蛍光体と、
一般式：（Ｓｒ２−ｘ−ｙ−ｚ−ｗ，Ｂａx，Ｍｇy，Ｍｎｚ，Ｅｕｗ）ＳｉＯ４
（式中、ｘ、ｙ、ｚおよびｗは０．０５＜ｘ＜１、０≦ｙ＜０．２、０≦ｚ＜０．００９、０．０３＜ｗ＜０．３を満たす数である）で表される組成を有するユーロピウムおよびマンガン付活アルカリ土類マグネシウム珪酸塩蛍光体と、
一般式：ＺｎＳ：Ａｕｘ，Ａｌy
（式中、ｘおよびｙは０．０００２≦ｘ≦０．０１５、０．０００１≦ｙ≦０．００１２を満たす数である）で表される組成を有する金およびアルミニウム付活硫化亜鉛蛍光体と、
一般式：（Ｓｒ１−ｘ−ｙ，Ｃａｘ，Ｅｕｙ）Ｇａ２Ｓ４
（式中、ｘおよびｙは０≦ｘ＜０．２、０．００５＜ｙ＜０．３を満たす数である）で表される組成を有するユーロピウム付活硫化ストロンチウムガリウム蛍光体と、
一般式：（Ｓｒ３−ｘ，Ｅｕｘ）ＳｉｙＡｌｚＯｖＮｗ
（式中、ｘ、ｙ、ｚ，ｖおよびｗは０≦ｘ＜０．２、１２＜ｙ＜１４、２＜ｚ＜４、１＜ｖ＜３、２０＜ｗ＜２２を満たす数である）で表される組成を有するユーロピウム付活酸窒化ストロンチウムシリコンアルミニウム蛍光体とから選ばれる少なくとも１種であり、
前記赤色蛍光体は、
一般式：（Ｌａ１−ｘ−ｙ，Ｅｕｘ，Ｓｍｙ）２Ｏ２Ｓ
（式中、ｘおよびｙは０．０１＜ｘ＜０．２、０≦ｙ≦０．２を満たす数である）で表される組成を有するユーロピウムおよびサマリウム付活酸硫化ランタン蛍光体と、
一般式：（Ｃａ１−ｘ，Ｅｕｘ）ＡｌＳｉＮ３
（式中、ｘは０．００５＜ｘ＜０．０３を満たす数である）で表される組成を有するユーロピウム付活窒化カルシウムアルミニウムシリコン蛍光体とから選ばれる少なくとも１種であることを特徴とする表示装置。
【請求項５】
請求項１ないし４のいずれか１項記載の表示装置において、
前記蛍光体スクリーンは、ストライプ状に形成された青色、緑色、赤色の各蛍光体層が所定の順に配列されて形成されてなることを特徴とする表示装置。
【請求項６】
請求項５記載の表示装置において、
前記青色、緑色、赤色の各蛍光体層の間に、黒色の非発光層を有することを特徴とする表示装置。
【請求項７】
請求項５または６記載の表示装置において、
前記青色、緑色、赤色の各蛍光体層のストライプの幅は、１０μｍ以上２０００μｍ以下であることを特徴とする表示装置。
【請求項８】
請求項１ないし４のいずれか１項記載の表示装置において、
前記蛍光体スクリーンは、ドット状に形成された青色、緑色、赤色の各蛍光体層が所定の順に配列されて形成されてなることを特徴とする表示装置。
【請求項９】
請求項１ないし４のいずれか１項記載の表示装置において、
前記蛍光体層を構成する青色、緑色、赤色の各蛍光体は、それぞれの蛍光体の発光色と同色の体色を有する顔料が表面に被覆されていることを特徴とする表示装置。
【請求項１０】
請求項１ないし４のいずれか１項記載の表示装置において、
前記蛍光体層を構成する青色、緑色、赤色の各蛍光体は、シリカ、チタニア、アルミナから選ばれる少なくとも一つの酸化物からなる被覆層を有することを特徴とする表示装置。
【請求項１１】
請求項１ないし１０のいずれか１項記載の表示装置において、
前記近紫外レーザー光発生源に対向して前記蛍光体スクリーンに近接する位置に、前記近紫外レーザー光発生源から発生された近紫外レーザー光を通過させる所定の形状の多数の開孔を有する黒色板を備えることを特徴とする表示装置。
【請求項１２】
請求項１ないし１０のいずれか１項記載の表示装置において、
前記蛍光体スクリーンは、前記青色、緑色、赤色の各蛍光体層と規則的関連を持って形成されたインデックス素子を有し、かつ該インデックス素子から放射される信号を用いて前記近紫外レーザー光の走査位置を制御する手段を備えることを特徴とする表示装置。
【発明の詳細な説明】
【技術分野】
【０００１】
本発明は、近紫外レーザー光によって励起されて発光する蛍光体スクリーンを備えた表示装置に関する。
【背景技術】
【０００２】
近年、画像あるいは映像の表示装置は、陰極線管（ＣＲＴ）に代わり、液晶表示装置やプラズマディスプレイのような薄型表示装置に移行しつつある。しかし、このような薄型表示装置は、動画対応のような表示特性や寿命の点では未だ十分とはいえなかった。
【０００３】
また、表示装置としては、高輝度ＬＥＤや紫外線を発光するＬＥＤ等により蛍光体を発光させ、蛍光体スクリーンに画像を表示させるように構成された投射型表示装置が提案されている（例えば、特許文献１参照）。さらに、微結晶からなる蛍光体を配置した蛍光面を紫外線で走査しながら励起して発光するように構成された表示装置も提案されている（例えば、特許文献２参照）。
【０００４】
しかしながら、これらの表示装置はいずれも、輝度や色再現性すなわち色再現域の広さの点で十分でなく、薄型・軽量でより表示特性に優れた表示装置が求められている。
【特許文献１】特開平１０−１８７０６２号公報
【特許文献２】特開２０００−４９３８０号公報
【発明の開示】
【発明が解決しようとする課題】
【０００５】
本発明は、こうした状況に鑑みてなされたもので、薄型・軽量で輝度や色再現性のような表示特性に優れた表示装置を提供することを目的とする。
【課題を解決するための手段】
【０００６】
本発明の第１の態様に係る表示装置は、波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンを備えた表示装置において、
前記青色蛍光体は、
一般式：（Ｓｒ１−ｘ−ｙ−ｚ，Ｂａｘ，Ｃａｙ，Ｅｕｚ）５（ＰＯ４）３Ｃｌ（式中、ｘ、ｙおよびｚは０≦ｘ＜０．３、０≦ｙ＜０．３、０．００１＜ｚ＜０．２を満たす数である）で表される組成を有するユーロピウム付活アルカリ土類クロロ燐酸塩蛍光体と、
一般式：（Ｂａ１−ｘ，Ｅｕｘ）ＭｇＡｌ１０Ｏ１７（式中、ｘは０＜ｘ＜０．３を満たす数である）で表される組成を有するユーロピウム付活アルミン酸塩蛍光体とから選ばれる少なくとも１種であることを特徴としている。
【０００７】
本発明の第２の態様に係る表示装置は、波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンを備えた表示装置において、
前記緑色蛍光体は、
一般式：（Ｂａ１−ｘ，Ｅｕｘ）（Ｍｇ１−ｙ，Ｍｎｙ）Ａｌ１０Ｏ１７（式中、ｘおよびｙは０．０４＜ｘ＜０．５、０．１＜ｙ＜０．６を満たす数である）で表される組成を有するユーロピウムおよびマンガン付活アルミン酸塩蛍光体と、
一般式：（Ｓｒ２−ｘ−ｙ−ｚ−ｗ，Ｂａx，Ｍｇy，Ｍｎｚ，Ｅｕｗ）ＳｉＯ４（式中、ｘ、ｙ、ｚおよびｗは０．０５＜ｘ＜１、０≦ｙ＜０．２、０≦ｚ＜０．００９、０．０３＜ｗ＜０．３を満たす数である）で表される組成を有するユーロピウムおよびマンガン付活アルカリ土類マグネシウム珪酸塩蛍光体と、
一般式：ＺｎＳ：Ａｕｘ，Ａｌy（式中、ｘおよびｙは０．０００２≦ｘ≦０．０１５、０．０００１≦ｙ≦０．００１２を満たす数である）で表される組成を有する金およびアルミニウム付活硫化亜鉛蛍光体と、
一般式：（Ｓｒ１−ｘ−ｙ，Ｃａｘ，Ｅｕｙ）Ｇａ２Ｓ４（式中、ｘおよびｙは０≦ｘ＜０．２、０．００５＜ｙ＜０．３を満たす数である）で表される組成を有するユーロピウム付活硫化ストロンチウムガリウム蛍光体と、
一般式：（Ｓｒ３−ｘ，Ｅｕｘ）ＳｉｙＡｌｚＯｖＮｗ（式中、ｘ、ｙ、ｚ，ｖおよびｗは０≦ｘ＜０．２、１２＜ｙ＜１４、２＜ｚ＜４、１＜ｖ＜３、２０＜ｗ＜２２を満たす数である）で表される組成を有するユーロピウム付活酸窒化ストロンチウムシリコンアルミニウム蛍光体とから選ばれる少なくとも１種であることを特徴としている。
【０００８】
本発明の第３の態様に係る表示装置は、波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンを備えた表示装置において、
前記赤色蛍光体は、
一般式：（Ｌａ１−ｘ−ｙ，Ｅｕｘ，Ｓｍｙ）２Ｏ２Ｓ（式中、ｘおよびｙは０．０１＜ｘ＜０．２、０≦ｙ≦０．２を満たす数である）で表される組成を有するユーロピウムおよびサマリウム付活酸硫化ランタン蛍光体と、
一般式：（Ｃａ１−ｘ，Ｅｕｘ）ＡｌＳｉＮ３（式中、ｘは０．００５＜ｘ＜０．０３を満たす数である）で表される組成を有するユーロピウム付活窒化カルシウムアルミニウムシリコン蛍光体とから選ばれる少なくとも１種であることを特徴としている。
【０００９】
本発明の第４の態様に係る表示装置は、波長３６５ｎｍ以上４２０ｎｍ以下の近紫外レーザー光を発生する近紫外レーザー光発生源と、青色蛍光体層と緑色蛍光体層と赤色蛍光体層とが所定のパターンで配列されて形成された蛍光体スクリーンとを備えた表示装置において、
前記青色蛍光体は、
一般式：（Ｓｒ１−ｘ−ｙ−ｚ，Ｂａｘ，Ｃａｙ，Ｅｕｚ）５（ＰＯ４）３Ｃｌ（式中、ｘ、ｙおよびｚは０≦ｘ＜０．３、０≦ｙ＜０．３、０．００１＜ｚ＜０．２を満たす数である）で表される組成を有するユーロピウム付活アルカリ土類クロロ燐酸塩蛍光体と、
一般式：（Ｂａ１−ｘ，Ｅｕｘ）ＭｇＡｌ１０Ｏ１７（式中、ｘは０＜ｘ＜０．３を満たす数である）で表される組成を有するユーロピウム付活アルミン酸塩蛍光体とから選ばれる少なくとも１種であり、
前記緑色蛍光体は、
一般式：（Ｂａ１−ｘ，Ｅｕｘ）（Ｍｇ１−ｙ，Ｍｎｙ）Ａｌ１０Ｏ１７（式中、ｘおよびｙは０．０４＜ｘ＜０．５、０．１＜ｙ＜０．６を満たす数である）で表される組成を有するユーロピウムおよびマンガン付活アルミン酸塩蛍光体と、
一般式：（Ｓｒ２−ｘ−ｙ−ｚ−ｗ，Ｂａx，Ｍｇy，Ｍｎｚ，Ｅｕｗ）ＳｉＯ４（式中、ｘ、ｙ、ｚおよびｗは０．０５＜ｘ＜１、０≦ｙ＜０．２、０≦ｚ＜０．００９、０．０３＜ｗ＜０．３を満たす数である）で表される組成を有するユーロピウムおよびマンガン付活アルカリ土類マグネシウム珪酸塩蛍光体と、
一般式：ＺｎＳ：Ａｕｘ，Ａｌy（式中、ｘおよびｙは０．０００２≦ｘ≦０．０１５、０．０００１≦ｙ≦０．００１２を満たす数である）で表される組成を有する金およびアルミニウム付活硫化亜鉛蛍光体と、
一般式：（Ｓｒ１−ｘ−ｙ，Ｃａｘ，Ｅｕｙ）Ｇａ２Ｓ４（式中、ｘおよびｙは０≦ｘ＜０．２、０．００５＜ｙ＜０．３を満たす数である）で表される組成を有するユーロピウム付活硫化ストロンチウムガリウム蛍光体と、
一般式：（Ｓｒ３−ｘ，Ｅｕｘ）ＳｉｙＡｌｚＯｖＮｗ（式中、ｘ、ｙ、ｚ，ｖおよびｗは０≦ｘ＜０．２、１２＜ｙ＜１４、２＜ｚ＜４、１＜ｖ＜３、２０＜ｗ＜２２を満たす数である）で表される組成を有するユーロピウム付活酸窒化ストロンチウムシリコンアルミニウム蛍光体とから選ばれる少なくとも１種であり、
前記赤色蛍光体は、
一般式：（Ｌａ１−ｘ−ｙ，Ｅｕｘ，Ｓｍｙ）２Ｏ２Ｓ（式中、ｘおよびｙは０．０１＜ｘ＜０．２、０≦ｙ≦０．２を満たす数である）で表される組成を有するユーロピウムおよびサマリウム付活酸硫化ランタン蛍光体と、
一般式：（Ｃａ１−ｘ，Ｅｕｘ）ＡｌＳｉＮ３（式中、ｘは０．００５＜ｘ＜０．０３を満たす数である）で表される組成を有するユーロピウム付活窒化カルシウムアルミニウムシリコン蛍光体とから選ばれる少なくとも１種であることを特徴としている。
【発明の効果】
【００１０】
本発明の表示装置によれば、輝度が高く、色再現性のような表示特性に優れた画像を表示することができる。また、薄型化および軽量化を実現することができる。
【発明を実施するための最良の形態】
【００１１】
以下、本発明を実施するための形態について、図面を参照して説明する。
【００１２】
図１は、本発明に係る表示装置の一実施形態の構成を示す図である。実施形態の表示装置は、波長３６５ｎｍ以上４２０ｎｍ以下の近紫外域のレーザー光１を発生する近紫外レーザー光発生源２と、この近紫外レーザー光１により励起され発光する青色、緑色、赤色の各蛍光体層３が所定のパターンで繰り返し配列されて形成された蛍光体スクリーン４を備えている。図１において、青色蛍光体層をＢ、緑色蛍光体層をＧ、赤色蛍光体層をＲでそれぞれ示す。これらの蛍光体層３はストライプ状のパターンを有し、ガラス板のような透明基板５の上に形成されている。なお、ドット状に形成された青色、緑色、赤色の各蛍光体層３により蛍光体スクリーン４を構成してもよい。
【００１３】
蛍光体層３のストライプの幅は、１０μｍ以上２０００μｍ以下の範囲とすることが好ましい。ストライプ幅が２０００μｍを超えると、画像の精細度が低下し好ましくない。また、ストライプ幅が１０μｍ未満では、近紫外レーザー光１のミスランディングによる発光色の純度低下が生じやすくなるばかりでなく、蛍光体スクリーン４の形成の際に蛍光体層３の剥がれが生じやすくなるなど、好ましくない。
【００１４】
近紫外レーザー光発生源２から発生された波長３６５ｎｍ以上４２０ｎｍ以下の近紫外レーザー光１は、蛍光体スクリーン４の蛍光体層３を構成する青色、緑色、赤色の各蛍光体を励起し発光させる。発光は、蛍光体層３が形成された透明基板５を通して近紫外レーザー光発生源２と反対側から画像として認識される。
【００１５】
近紫外レーザー光発生源２としては、窒化ガリウム、窒化ガリウムインジウム、窒化ガリウムアルミニウム等の化合物半導体を用いた固体レーザー（ＬＤ）を用いることができる。近紫外レーザー光１は、蛍光体スクリーン４上を蛍光体層３のストライプに平行な方向および直交する方向に走査され、青色、緑色、赤色の各蛍光体層ＢＧＲを励起し発光させることで、画像が形成される。
【００１６】
蛍光体の励起・発光に用いられる近紫外レーザー光１の数は、１本には限定されない。すなわち、１本の近紫外レーザー光１を走査して、青色、緑色、赤色の各蛍光体層ＢＧＲを発光させる方法の他に、図２に示すように、青色、緑色、赤色の各蛍光体層ＢＧＲに対して１本づつ計３本の近紫外レーザー光１を走査する方法を採ることもできる。
【００１７】
近紫外レーザー光発生源２から発生される近紫外レーザー光１を走査するには、例えば、近紫外レーザー光発生源２（例えば、レーザーダイオード）が固定された基台を電気的または磁気的により動かすことにより、近紫外レーザー光１が放射される方向を制御する方法を採ることができる。また、図３に示すように、近紫外レーザー光発生源２から発生された近紫外レーザー光１を、ポリゴンミラーのような変位可能な反射ミラー６に当てて反射させることで、放射される方向を制御することもできる。なお、図３において、符号７は投射レンズ、８は固定反射ミラーをそれぞれ示している。
【００１８】
近紫外レーザー光１の位置ずれやビーム径のはみ出しによる悪影響を低減するために、図４に示すように、青色、緑色、赤色の各蛍光体層ＢＧＲの間に、黒色の非発光層９（ブラックマトリクス）を設けることができる。黒色非発光層９は、カーボンブラックのような黒色物質により形成することができる。このような黒色非発光層９の配設により、画像の表示品位およびコントラストを大幅に向上させることができる。
【００１９】
また、近紫外レーザー光１のミスランディングによる表示品位の低下を改善するために、図５に示すように、蛍光体スクリーン４に近接する位置に、近紫外レーザー光１を通過させる多数の開孔１０ａを有する黒色板（シャドウマスク）１０を配置することができる。開孔１０ａの形状は、青色、緑色、赤色の各蛍光体層ＢＧＲのパターン形状（ストライプ、ドット等）に合わせて設定される。黒色板１０としては、例えば、炭素板、カーボンブラックを混ぜ込んだ樹脂シート、カーボン繊維を加工した板等を用いることができる。黒色板１０は薄い方が好ましいが、近紫外レーザー光１が通過する開孔１０ａの周囲だけ板厚が薄くなるように加工してもよい。このような黒色板１０を配置することにより、近紫外レーザー光１のミスランディングが生じた場合、近紫外レーザー光１のビーム径の不要な部分をカットし、蛍光体スクリーン４の所定の位置にのみ近紫外レーザー光１が当たるようにすることができる。
【００２０】
さらに、このような黒色板１０を配置する代わりに、近紫外レーザー光１の当射位置の制御をインデックス方式により行なってもよい。すなわち、図６に示すように、蛍光体スクリーン４を構成する青色、緑色、赤色の各蛍光体層ＢＧＲと規則的関連を持つ位置にインデックス素子（Ｉ）１１を形成し、これらのインデックス素子１１から放射される信号を用いて近紫外レーザー光の走査位置を制御するように構成することができる。インデックス素子１１としては、例えば、インデックス信号発生用の蛍光体層を用いることができる。
【００２１】
青色、緑色、赤色の蛍光体層ＢＧＲを構成する蛍光体としては、以下に記載する組成を有する蛍光体を使用することができる。これらの蛍光体はいずれも、波長３６５ｎｍ以上４２０ｎｍ以下の近紫外レーザー光により効率よく励起されるので、高輝度の発光を得ることができる。
【００２２】
［青色蛍光体］
一般式：（Ｓｒ１−ｘ−ｙ−ｚ，Ｂａｘ，Ｃａｙ，Ｅｕｚ）５（ＰＯ４）３Ｃｌ………（１）
（式中、ｘ、ｙおよびｚは０≦ｘ＜０．３、０≦ｙ＜０．３、０．００１＜ｚ＜０．２を満たす数である）で表される組成を有するユーロピウム付活アルカリ土類クロロ燐酸塩蛍光体と、
一般式：（Ｂａ１−ｘ，Ｅｕｘ）ＭｇＡｌ１０Ｏ１７………（２）
（式中、ｘは０＜ｘ＜０．３を満たす数である）で表される組成を有するユーロピウム付活アルミン酸塩蛍光体と、から選ばれる少なくとも１種の蛍光体を使用することができる。
【００２３】
これらの蛍光体はいずれも公知の方法により製造することができる。例えば、一般式（１）で表されるユーロピウム付活アルカリ土類クロロ燐酸塩蛍光体は、ＳｒおよびＢａ，Ｃａのリン酸塩および炭酸塩、ＳｒおよびＢａ，Ｃａの塩化物、およびＥｕの酸化物を所定の比率で調合し、ボールミルで混合した後、還元雰囲気で焼成することにより製造することができる。また、一般式（２）で表されるユーロピウム付活アルミン酸塩蛍光体は、Ｂａ，Ｍｇ，Ａｌ，Ｅｕの各酸化物あるいは炭酸塩を所定の比率で調合し、ボールミルで混合した後、還元雰囲気で焼成することにより製造することができる。
【００２４】
一般式（１）で表される組成を有するユーロピウム付活アルカリ土類クロロ燐酸塩蛍光体、および一般式（２）で表される組成を有するユーロピウム付活アルミン酸塩蛍光体は、いずれも波長３６５ｎｍ以上４２０ｎｍ以下の近紫外レーザー光により効率よく励起されるので、高輝度の青色発光を得ることができる。
【００２５】
［緑色蛍光体］
一般式：（Ｂａ１−ｘ，Ｅｕｘ）（Ｍｇ１−ｙ，Ｍｎｙ）Ａｌ１０Ｏ１７………（３）
（式中、ｘおよびｙは０．０４＜ｘ＜０．５、０．１＜ｙ＜０．６を満たす数である）で表される組成を有するユーロピウムおよびマンガン付活アルミン酸塩蛍光体と、
一般式：（Ｓｒ２−ｘ−ｙ−ｚ−ｗ，Ｂａx，Ｍｇy，Ｍｎｚ，Ｅｕｗ）ＳｉＯ４………（４）
（式中、ｘ、ｙ、ｚおよびｗは０．０５＜ｘ＜１、０≦ｙ＜０．２、０≦ｚ＜０．００９、０．０３＜ｗ＜０．３を満たす数である）で表される組成を有するユーロピウムおよびマンガン付活アルカリ土類マグネシウム珪酸塩蛍光体と、
一般式：ＺｎＳ：Ａｕｘ，Ａｌy………（５）
（式中、ｘおよびｙは０．０００２≦ｘ≦０．０１５、０．０００１≦ｙ≦０．００１２を満たす数である）で表される組成を有する金およびアルミニウム付活硫化亜鉛蛍光体と、
一般式：（Ｓｒ１−ｘ−ｙ，Ｃａｘ，Ｅｕｙ）Ｇａ２Ｓ４………（６）
（式中、ｘおよびｙは０≦ｘ＜０．２、０．００５＜ｙ＜０．３を満たす数である）で表される組成を有するユーロピウム付活硫化ストロンチウムガリウム蛍光体と、
一般式：（Ｓｒ３−ｘ，Ｅｕｘ）ＳｉｙＡｌｚＯｖＮｗ………（７）
（式中、ｘ、ｙ、ｚ，ｖおよびｗは０≦ｘ＜０．２、１２＜ｙ＜１４、２＜ｚ＜４、１＜ｖ＜３、２０＜ｗ＜２２を満たす数である）で表される組成を有するユーロピウム付活酸窒化ストロンチウムシリコンアルミニウム蛍光体と、から選ばれる少なくとも１種の蛍光体を使用することができる。
【００２６】
これらの蛍光体はいずれも公知の方法により製造することができる。例えば、一般式（３）で表されるユーロピウムおよびマンガン付活アルミン酸塩蛍光体は、ＢａおよびＭｎの炭酸塩と、Ｍｇ，Ａｌ，Ｅｕの各酸化物を所定の比率で調合し、ボールミルで混合した後、還元雰囲気で焼成することにより製造することができる。
【００２７】
また、一般式（４）で表されるユーロピウムおよびマンガン付活アルカリ土類マグネシウム珪酸塩蛍光体は、Ｓｒ、ＢａおよびＭｎの各炭酸塩と、Ｅｕ酸化物と、Ｍｇ酸化物とシリカとを所定の比率で調合し、ボールミルで混合した後還元雰囲気で焼成することにより製造することができる。
【００２８】
一般式（５）で表される金およびアルミニウム付活硫化亜鉛蛍光体は、硫化亜鉛、塩化
金酸、硝酸アルミニウムを水中で混合し乾燥した後、還元雰囲気で焼成することにより製造することができる。
【００２９】
一般式（６）で表されるユーロピウム付活硫化ストロンチウムガリウム蛍光体は、硫化ストロンチウム、硫化ガリウム、酸化ユーロピウムを混合し硫化水素気流中で焼成することにより製造することができる。
【００３０】
一般式（７）で表されるユーロピウム付活酸窒化ストロンチウムシリコンアルミニウム蛍光体は、炭酸ストロンチウム、窒化ストロンチウム、窒化珪素、窒化アルミニウム、酸化ユーロピウムを混合し、窒素加圧下で１７００℃以上の高温で焼成することにより製造することができる。
【００３１】
一般式（３）〜（７）で表される組成を有する蛍光体は、いずれも波長３６５ｎｍ以上４２０ｎｍ以下の近紫外レーザー光により効率よく励起されるので、高輝度の緑色発光を得ることができる。
【００３２】
［赤色蛍光体］
一般式：（Ｌａ１−ｘ−ｙ，Ｅｕｘ，Ｓｍｙ）２Ｏ２Ｓ………（８）
（式中、ｘおよびｙは０．０１＜ｘ＜０．２、０≦ｙ≦０．２を満たす数である）で表される組成を有するユーロピウムおよびサマリウム付活酸硫化ランタン蛍光体と、
一般式：（Ｃａ１−ｘ，Ｅｕｘ）ＡｌＳｉＮ３………（９）
（式中、ｘは０．００５＜ｘ＜０．０３を満たす数である）で表される組成を有するユーロピウム付活窒化カルシウムアルミニウムシリコン蛍光体と、から選ばれる少なくとも１種の蛍光体を使用することができる。
【００３３】
これらの蛍光体はいずれも公知の方法により製造することができる。例えば、一般式（８）で表されるユーロピウムおよびサマリウム付活酸硫化ランタン蛍光体は、所定量のＬａ酸化物、Ｅｕ酸化物およびＳｍ酸化物に硫黄粉末さらに融剤を混合し、還元雰囲気で焼成することにより製造することができる。
【００３４】
一般式（９）で表されるユーロピウム付活窒化カルシウムアルミニウムシリコン蛍光体は、窒化カルシウム、窒化アルミニウム、窒化珪素、酸化ユーロピウムを混合し、窒素加圧下１８００℃以上の高温にて焼成することにより製造することができる。
【００３５】
一般式（８）で表されるユーロピウムおよびサマリウム付活酸硫化ランタン蛍光体、および一般式（９）で表されるユーロピウム付活窒化カルシウムアルミニウムシリコン蛍光体は、いずれも波長３６５ｎｍ以上４２０ｎｍ以下の近紫外レーザー光により効率よく励起されるので、高輝度の赤色発光を得ることができる。
【００３６】
上述した青色、緑色、赤色の各蛍光体は、それぞれ３μｍ以上１５μｍ以下の平均粒径を有していることが好ましい。ここで、平均粒径は、ブレーン法と呼ばれる通気法で測定した値とする。平均粒径が３μｍ未満の蛍光体では、輝度が不十分となるばかりでなく、蛍光体自体を効率的に製造することができない。また、蛍光体の平均粒径が１５μｍを超えると、蛍光体膜の緻密度が低下したり、蛍光体ストライプのエッジ部がきれいに形成できなくなるおそれがある。
【００３７】
青色蛍光体層Ｂ、緑色蛍光体層Ｇ、赤色蛍光体層Ｒのうちの少なくとも一つを前記蛍光体で構成することにより、輝度向上等の効果を上げることができるが、青色、緑色、赤色の蛍光体層ＢＧＲをいずれも前記蛍光体で構成することにより、高輝度で色再現性に極めて優れた表示装置を実現することができる。
【００３８】
青色、緑色、赤色の蛍光体層ＢＧＲの形成は、スラリーを用いたスピンコート法、スクリーン印刷のような印刷法、スプレーコート法など、種々の公知の方法で行なうことができる。
【００３９】
さらに、本発明の実施形態においては、外光の反射による画像品位の低下を防止するために、蛍光体層ＢＧＲを構成する青色、緑色、赤色の蛍光体の表面に、それぞれの蛍光体の発光色と同色の体色を有する顔料を被覆することができる。顔料としては、青色蛍光体に対してはコバルトブルー顔料（アルミン酸コバルト）を、緑色蛍光体に対してはビリジアングリーン（水酸化クロム）を、赤色蛍光体に対してはベンガラ顔料（酸化鉄）をそれぞれ用いることができる。
【００４０】
さらに、実施形態の表示装置が高湿状態に曝されるおそれがある場合には、青色、緑色、赤色の各蛍光体の表面に、透明性の高い保護層を設けることが好ましい。保護層を構成する材料としては、緻密な組織を形成することができる無機材料の使用が好ましく、例えばシリカ、アルミナ、チタニアあるいはそれらの混合物を用いることができる。青色、緑色、赤色の各蛍光体の表面をこれらの材料からなる保護層により均一に被覆することで、水分の透過を抑え蛍光体の劣化を防止することができる。
【実施例】
【００４１】
次に、本発明の具体的な実施例およびその評価結果について述べる。
【００４２】
（実施例１）
青色蛍光体として、式：（Ｓｒ０．９９Ｅｕ０．０１）５（ＰＯ４）３Ｃｌで表されるＥｕ付活アルカリ土類クロロ燐酸塩蛍光体（平均粒径６．２μｍ）を、緑色蛍光体として、式：（Ｂａ０．８Ｅｕ０．２）（Ｍｇ０．７Ｍｎ０．３）Ａｌ１０Ｏ１７で表されるＥｕおよびＭｎ付活アルミン酸塩蛍光体（平均粒径５．６μｍ）を、赤色蛍光体として、式：（Ｌａ０．８９９Ｅｕ０．１Ｓｍ０．００１）２Ｏ２Ｓで表されるＥｕおよびＳｍ付活酸硫化ランタン蛍光体（平均粒径７．１μｍ）をそれぞれ用意した。なお、蛍光体の平均粒径は、ブレーン法（通気法）により測定した値である。
【００４３】
青色、緑色、赤色の各蛍光体をそれぞれ透明樹脂液（ＰＶＡ水溶液）に加えて分散させ、さらに紫外線硬化型樹脂（ジアゾ樹脂）を加えて混合し、各色の蛍光体スラリーをそれぞれ調製した。次いで、Ａ４サイズのガラス板の上に、青色蛍光体スラリーを約１００μｍ幅のストライプ状にスクリーン印刷により塗布した後、塗布層とガラス板との間の接着強度を上げるために、紫外線により硬化処理を行った。緑色蛍光体スラリー、次いで赤色蛍光体スラリーを用いて同様のプロセスを行い、青色、緑色、赤色の各蛍光体ストライプが繰り返し形成された蛍光体スクリーンを作製した。この蛍光体スクリーンを近紫外レーザー光励起システムに組み込み、図１に示す表示装置を作製した。得られた表示装置を後述する特性評価に供した。
【００４４】
（実施例２）
青色、緑色、赤色の各蛍光体として、以下に示す式で表される組成を有する蛍光体をそれぞれ用意した。
青色蛍光体；（Ｓｒ０．８Ｂａ０．１９Ｅｕ０．０１）５（ＰＯ４）３Ｃｌ（平均粒径８．１μｍ）
緑色蛍光体；（Ｂａ０．８Ｅｕ０．２）（Ｍｇ０．７Ｍｎ０．３）Ａｌ１０Ｏ１７（平均粒径７．７μｍ）
赤色蛍光体；（Ｌａ０．８９９Ｅｕ０．１Ｓｍ０．００１）２Ｏ２Ｓ（平均粒径８．０μｍ）
【００４５】
次いで、これらの蛍光体を使用し、実施例１と同様にして表示装置を作製した。得られた表示装置を後述する特性評価に供した。
【００４６】
（実施例３）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径５．５μｍ）
緑色蛍光体；（Ｂａ０．８Ｅｕ０．２）（Ｍｇ０．７Ｍｎ０．３）Ａｌ１０Ｏ１７（平均粒径４．５μｍ）
赤色蛍光体；（Ｌａ０．８９９Ｅｕ０．１Ｓｍ０．００１）２Ｏ２Ｓ（平均粒径６．７μｍ）
【００４７】
次いで、これらの蛍光体を使用し、実施例１と同様にして表示装置を作製した。得られた表示装置を後述する特性評価に供した。
【００４８】
（実施例４）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径７．８μｍ）
緑色蛍光体；（Ｓｒ１．１５Ｂａ０．７Ｍｇ０．０４８Ｍｎ０．００２Ｅｕ０．１）ＳｉＯ４（平均粒径８．７μｍ）
赤色蛍光体；（Ｌａ０．８９９Ｅｕ０．１Ｓｍ０．００１）２Ｏ２Ｓ（平均粒径７．２μｍ）
【００４９】
次いで、これらの蛍光体を使用し、実施例１と同様にして表示装置を作製した。得られた表示装置を後述する特性評価に供した。
【００５０】
（実施例５）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径８．２μｍ）
緑色蛍光体；（Ｓｒ１．１５Ｂａ０．７Ｍｇ０．０４８Ｍｎ０．００２Ｅｕ０．１）ＳｉＯ４（平均粒径７．８μｍ）
赤色蛍光体；（Ｌａ０．８９８Ｅｕ０．１Ｓｍ０．００２）２Ｏ２Ｓ（平均粒径８．５μｍ）
【００５１】
次いで、これらの蛍光体を使用し、実施例１と同様にして表示装置を作製した。得られた表示装置を後述する特性評価に供した。
【００５２】
（実施例６）
青色、緑色、赤色の各蛍光体として、以下に示す式で表される組成を有する蛍光体をそれぞれ用意した。
青色蛍光体；（Ｓｒ０．９８Ｅｕ０．０２）５（ＰＯ４）３Ｃｌ（平均粒径６．２μｍ）
緑色蛍光体；（Ｓｒ１．１５Ｂａ０．７Ｍｇ０．０４８Ｍｎ０．００２Ｅｕ０．１）ＳｉＯ４（平均粒径５．５μｍ）
赤色蛍光体；（Ｌａ０．８９８Ｅｕ０．１Ｓｍ０．００２）２Ｏ２Ｓ（平均粒径７．０μｍ）
【００５３】
（実施例７）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径６．８μｍ）
緑色蛍光体；（Ｓｒ１．１５Ｂａ０．７Ｍｇ０．０４８Ｍｎ０．００２Ｅｕ０．１）ＳｉＯ４（平均粒径７．０μｍ）
赤色蛍光体；（Ｌａ０．８９８Ｅｕ０．１Ｓｍ０．００２）２Ｏ２Ｓ（平均粒径７．１μｍ）
【００５４】
次いで、これらの蛍光体を使用し、実施例１と同様にして表示装置を作製した。得られた表示装置を後述する特性評価に供した。
【００５５】
（実施例８）
青色、緑色、赤色の各蛍光体として、以下に示す式で表される組成を有する蛍光体をそれぞれ用意した。
青色蛍光体；（Ｓｒ０．９８Ｅｕ０．０２）５（ＰＯ４）３Ｃｌ（平均粒径６．８μｍ）
緑色蛍光体；（Ｓｒ１．１５Ｂａ０．７Ｍｇ０．０４８Ｍｎ０．００２Ｅｕ０．１）ＳｉＯ４（平均粒径６．８μｍ）
赤色蛍光体；（Ｌａ０．８９９Ｅｕ０．１Ｓｍ０．００１）２Ｏ２Ｓ（平均粒径７．５μｍ）
【００５６】
次いで、これらの蛍光体を使用し、実施例１と同様にして表示装置を作製した。得られた表示装置を後述する特性評価に供した。
【００５７】
（実施例９）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径７．５μｍ）
緑色蛍光体；（Ｓｒ１．１３Ｂａ０．７２Ｍｇ０．０４８Ｍｎ０．００２Ｅｕ０．１）ＳｉＯ４（平均粒径９．５μｍ）
赤色蛍光体；（Ｌａ０．８９８Ｅｕ０．１Ｓｍ０．００２）２Ｏ２Ｓ（平均粒径９．０μｍ）
【００５８】
次いで、これらの蛍光体を使用し、実施例１と同様にして表示装置を作製した。得られた表示装置を後述する特性評価に供した。
【００５９】
（実施例１０）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径８．５μｍ）
緑色蛍光体；（Ｓｒ０．９９５Ｂａ０．８Ｍｇ０．１Ｍｎ０．００５Ｅｕ０．１）ＳｉＯ４（平均粒径９．１μｍ）
赤色蛍光体；（Ｌａ０．８９９Ｅｕ０．１Ｓｍ０．００１）２Ｏ２Ｓ（平均粒径９．２μｍ）
【００６０】
次いで、これらの蛍光体を使用し、実施例１と同様にして表示装置を作製した。得られた表示装置を後述する特性評価に供した。
【００６１】
（実施例１１）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径９．０μｍ）
緑色蛍光体；（Ｓｒ１．１５Ｂａ０．７Ｍｇ０．０４８Ｍｎ０．００２Ｅｕ０．１）ＳｉＯ４（平均粒径１１．０μｍ）
赤色蛍光体；（Ｌａ０．８９８Ｅｕ０．１Ｓｍ０．００２）２Ｏ２Ｓ（平均粒径９．７μｍ）
【００６２】
次いで、これらの蛍光体を使用し、実施例１と同様にして表示装置を作製した。得られた表示装置を後述する特性評価に供した。
【００６３】
（実施例１２）
青色、緑色、赤色の各蛍光体として、以下に示す式で表される組成を有する蛍光体をそれぞれ用意した。
青色蛍光体；（Ｓｒ０．８Ｂａ０．１９Ｅｕ０．０１）５（ＰＯ４）３Ｃｌ（平均粒径８．５μｍ）
緑色蛍光体；（Ｓｒ１．１５Ｂａ０．７Ｍｇ０．０４８Ｍｎ０．００２Ｅｕ０．１）ＳｉＯ４（平均粒径９．０μｍ）
赤色蛍光体；（Ｌａ０．８９８Ｅｕ０．１Ｓｍ０．００２）２Ｏ２Ｓ（平均粒径９．４μｍ）
【００６４】
次いで、これらの蛍光体を使用し、実施例１と同様にして表示装置を作製した。得られた表示装置を後述する特性評価に供した。
【００６５】
（実施例１３）
青色、緑色、赤色の各蛍光体として、以下に示す式で表される組成を有する蛍光体をそれぞれ用意した。
青色蛍光体；（Ｓｒ０．９９Ｅｕ０．０１）５（ＰＯ４）３Ｃｌ（平均粒径１２．０μｍ）
緑色蛍光体；（Ｓｒ１．１５Ｂａ０．７Ｍｇ０．０４８Ｍｎ０．００２Ｅｕ０．１）ＳｉＯ４（平均粒径１０．５μｍ）
赤色蛍光体；（Ｌａ０．８９８Ｅｕ０．１Ｓｍ０．００２）２Ｏ２Ｓ（平均粒径１１．０μｍ）
【００６６】
次いで、これらの蛍光体を使用し、実施例１と同様にして表示装置を作製した。得られた表示装置を後述する特性評価に供した。
【００６７】
（実施例１４）
青色、緑色、赤色の各蛍光体として、以下に示す式で表される組成を有する蛍光体をそれぞれ用意した。
青色蛍光体；（Ｓｒ０．８Ｂａ０．１９Ｅｕ０．０１）５（ＰＯ４）３Ｃｌ（平均粒径９．５μｍ）
緑色蛍光体；（Ｓｒ１．１５Ｂａ０．７Ｍｇ０．０４８Ｍｎ０．００２Ｅｕ０．１）ＳｉＯ４（平均粒径１２．０μｍ）
赤色蛍光体；（Ｌａ０．８９８Ｅｕ０．１Ｓｍ０．００２）２Ｏ２Ｓ（平均粒径１１．０μｍ）
【００６８】
次いで、これらの蛍光体を使用し、実施例１と同様にして表示装置を作製した。得られた表示装置を後述する特性評価に供した。
【００６９】
（実施例１５）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径８．５μｍ）
緑色蛍光体；（Ｓｒ０．９７Ｅｕ０．０３）Ｇａ２Ｓ４（平均粒径１１．０μｍ）
赤色蛍光体；（Ｌａ０．８９８Ｅｕ０．１Ｓｍ０．００２）２Ｏ２Ｓ（平均粒径８．５μｍ）
【００７０】
次いで、これらの蛍光体を使用し、実施例１と同様にして表示装置を作製した。得られた表示装置を後述する特性評価に供した。
【００７１】
（実施例１６）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径８．６μｍ）
緑色蛍光体；（Ｓｒ１．１５Ｂａ０．７Ｍｇ０．０４８Ｍｎ０．００２Ｅｕ０．１）ＳｉＯ４（平均粒径８．２μｍ）
赤色蛍光体；（Ｃａ０．９９Ｅｕ０．０１）ＡｌＳｉＮ３（平均粒径１３．２μｍ）
【００７２】
次いで、これらの蛍光体を使用し、実施例１と同様にして表示装置を作製した。得られた表示装置を後述する特性評価に供した。
【００７３】
（実施例１７）
青色、緑色、赤色の各蛍光体として、以下に示す式で表される組成を有する蛍光体をそれぞれ用意した。
青色蛍光体；（Ｂａ０．９９Ｅｕ０．０１）ＭｇＡｌ１０Ｏ１７（平均粒径７．２μｍ）
緑色蛍光体；（Ｓｒ１．１５Ｂａ０．７Ｍｇ０．０４８Ｍｎ０．００２Ｅｕ０．１）ＳｉＯ４（平均粒径８．５μｍ）
赤色蛍光体；（Ｌａ０．８９８Ｅｕ０．１Ｓｍ０．００２）２Ｏ２Ｓ（平均粒径９．０μｍ）
【００７４】
次いで、これらの蛍光体を使用し、実施例１と同様にして表示装置を作製した。得られた表示装置を後述する特性評価に供した。
【００７５】
（実施例１８）
青色、緑色、赤色の各蛍光体として、以下に示す式で表される組成を有する蛍光体をそれぞれ用意した。
青色蛍光体；（Ｂａ０．９７Ｅｕ０．０３）ＭｇＡｌ１０Ｏ１７（平均粒径５．６μｍ）
緑色蛍光体；（Ｓｒ１．１５Ｂａ０．７Ｍｇ０．０４８Ｍｎ０．００２Ｅｕ０．１）ＳｉＯ４（平均粒径７．６μｍ）
赤色蛍光体；（Ｌａ０．８９８Ｅｕ０．１Ｓｍ０．００２）２Ｏ２Ｓ（平均粒径７．２μｍ）
【００７６】
次いで、これらの蛍光体を使用し、実施例１と同様にして表示装置を作製した。得られた表示装置を後述する特性評価に供した。
【００７７】
（実施例１９）
青色、緑色、赤色の各蛍光体として、以下に示す式で表される組成を有する蛍光体をそれぞれ用意した。
青色蛍光体；（Ｂａ０．９９Ｅｕ０．０１）ＭｇＡｌ１０Ｏ１７（平均粒径７．０μｍ）
緑色蛍光体；（Ｓｒ１．１５Ｂａ０．７Ｍｇ０．０４８Ｍｎ０．００２Ｅｕ０．１）ＳｉＯ４（平均粒径１０．４μｍ）
赤色蛍光体；（Ｌａ０．８９８Ｅｕ０．１Ｓｍ０．００２）２Ｏ２Ｓ（平均粒径１１．０μｍ）
【００７８】
次いで、これらの蛍光体を使用し、実施例１と同様にして表示装置を作製した。得られた表示装置を後述する特性評価に供した。
【００７９】
（実施例２０）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）５（ＰＯ４）３Ｃｌ（平均粒径９．６μｍ）
緑色蛍光体；（Ｓｒ１．１５Ｂａ０．７Ｍｇ０．０４８Ｍｎ０．００２Ｅｕ０．１）ＳｉＯ４（平均粒径９．５μｍ）
赤色蛍光体；（Ｌａ０．８９８Ｅｕ０．１Ｓｍ０．００２）２Ｏ２Ｓ（平均粒径８．８μｍ）
【００８０】
次いで、これらの蛍光体を使用し、実施例１と同様にして表示装置を作製した。得られた表示装置を後述する特性評価に供した。
【００８１】
（実施例２１）
青色、緑色、赤色の各蛍光体として、以下に示す式で表される組成を有する蛍光体をそれぞれ用意した。
青色蛍光体；（Ｓｒ０．９９Ｅｕ０．０１）１０（ＰＯ４）６Ｃｌ２・０．２４（Ｂ２Ｏ３）（平均粒径８．５μｍ）
緑色蛍光体；ＢａＭｇＡｌ１０Ｏ１７：Ｅｕ０．２，Ｍｎ０．２（平均粒径８．２μｍ）
赤色蛍光体；ＬａＯ２Ｓ：Ｅｕ０．０９９，Ｓｍ０．００１（平均粒径６．７μｍ）
【００８２】
次いで、これらの蛍光体を使用し、実施例１と同様にして表示装置を作製した。得られた表示装置を後述する特性評価に供した。
【００８３】
（実施例２２）
青色、緑色、赤色の各蛍光体として、以下に示す式で表される組成を有する蛍光体をそれぞれ用意した。
青色蛍光体；（Ｓｒ０．８Ｂａ０．１９）５（ＰＯ４）３Ｃｌ：Ｅｕ０．０１（平均粒径７．８μｍ）
緑色蛍光体；ＢａＭｇＡｌ１０Ｏ１７：Ｅｕ０．２，Ｍｎ０．２（平均粒径１０．１μｍ）
赤色蛍光体；ＬａＯ２Ｓ：Ｅｕ０．０９８，Ｓｍ０．００１，Ｂｉ０．００１（平均粒径１４．０μｍ）
【００８４】
次いで、これらの蛍光体を使用し、実施例１と同様にして表示装置を作製した。得られた表示装置を後述する特性評価に供した。
【００８５】
（実施例２３）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）１０（ＰＯ４）６Ｃｌ２・０．２４（Ｂ２Ｏ３）（平均粒径１０．２μｍ）
緑色蛍光体；ＢａＭｇＡｌ１０Ｏ１７：Ｅｕ０．２，Ｍｎ０．２（平均粒径１２．０μｍ）
赤色蛍光体；ＬａＯ２Ｓ：Ｅｕ０．０９８，Ｃｅ０．００１，Ｂｉ０．００１（平均粒径１４．２μｍ）
【００８６】
次いで、これらの蛍光体を使用し、実施例１と同様にして表示装置を作製した。得られた表示装置を後述する特性評価に供した。
【００８７】
（実施例２４）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）１０（ＰＯ４）６Ｃｌ２・０．２４（Ｂ２Ｏ３）（平均粒径１０．３μｍ）
緑色蛍光体；（Ｓｒ０．５７５Ｂａ０．３５Ｍｇ０．０２４）２ＳｉＯ４：Ｍｎ０．００２，Ｅｕ０．１（平均粒径９．５μｍ）
赤色蛍光体；ＬａＯ２Ｓ：Ｅｕ０．０９７，Ｓｍ０．００１，Ｃｅ０．００１，Ｂｉ０．００１（平均粒径１０．２μｍ）
【００８８】
（実施例２５）
次いで、これらの蛍光体を使用し、実施例１と同様にして表示装置を作製した。得られた表示装置を後述する特性評価に供した。
【００８９】
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）１０（ＰＯ４）６Ｃｌ２・０．２４（Ｂ２Ｏ３）（平均粒径８．８μｍ）
緑色蛍光体；（Ｓｒ０．５７５Ｂａ０．３７４）２ＳｉＯ４：Ｍｎ０．００２，Ｅｕ０．１（平均粒径７．８μｍ）
赤色蛍光体；ＬａＯ２Ｓ：Ｅｕ０．０９７，Ｓｍ０．００２，Ｂｉ０．００１（平均粒径１２．０μｍ）
【００９０】
次いで、これらの蛍光体を使用し、実施例１と同様にして表示装置を作製した。得られた表示装置を後述する特性評価に供した。
【００９１】
（実施例２６）
青色、緑色、赤色の各蛍光体として、以下に示す式で表される組成を有する蛍光体をそれぞれ用意した。
青色蛍光体；（Ｓｒ０．８Ｂａ０．１９）１０（ＰＯ４）６Ｃｌ２：Ｅｕ（平均粒径９．０μｍ）
緑色蛍光体；（Ｓｒ０．５５Ｂａ０．３５）ＳｉＯ４：Ｅｕ０．１（平均粒径８．９μｍ）
赤色蛍光体；ＬａＯ２Ｓ：Ｅｕ０．０９７，Ｓｍ０．００１，Ｃｅ０．００１，Ｂｉ０．００１（平均粒径１１．０μｍ）
【００９２】
次いで、これらの蛍光体を使用し、実施例１と同様にして表示装置を作製した。得られた表示装置を後述する特性評価に供した。
【００９３】
（実施例２７）
青色、緑色、赤色の各蛍光体として、以下に示す式で表される組成を有する蛍光体をそれぞれ用意した。
青色蛍光体；（Ｓｒ０．８Ｃａ０．１９）５（ＰＯ４）３Ｃｌ：Ｅｕ０．０５（平均粒径８．５μｍ）
緑色蛍光体；（Ｓｒ０．５５Ｂａ０．３５）ＳｉＯ４：Ｅｕ０．１（平均粒径９．５μｍ）
赤色蛍光体；ＬａＯ２Ｓ：Ｅｕ０．１，Ｓｍ０．００２（平均粒径１２．０μｍ）
【００９４】
次いで、これらの蛍光体を使用し、実施例１と同様にして表示装置を作製した。得られた表示装置を後述する特性評価に供した。
【００９５】
（実施例２８）
青色、緑色、赤色の各蛍光体として、以下に示す式で表される組成を有する蛍光体をそれぞれ用意した。
青色蛍光体；（Ｓｒ０．８Ｂａ０．１９）５（ＰＯ４）３Ｃｌ：Ｅｕ０．０５（平均粒径８．６μｍ）
緑色蛍光体；（Ｓｒ０．５７５Ｂａ０．３５Ｚｎ０．０２４）２ＳｉＯ４：Ｍｎ０．００２，Ｅｕ０．１（平均粒径７．５μｍ）
赤色蛍光体；ＬａＯ２Ｓ：Ｅｕ０．１，Ｓｍ０．００２，Ｂｉ０．００１（平均粒径９．６μｍ）
【００９６】
次いで、これらの蛍光体を使用し、実施例１と同様にして表示装置を作製した。得られた表示装置を後述する特性評価に供した。
【００９７】
（実施例２９）
青色、緑色、赤色の各蛍光体として、以下に示す式で表される組成を有する蛍光体をそれぞれ用意した。
青色蛍光体；（Ｓｒ０．８Ｃａ０．１９Ｅｕ０．０１）１０（ＰＯ４）６Ｃｌ２・０．２４（Ｂ２Ｏ３）（平均粒径８．８μｍ）
緑色蛍光体；
（Ｓｒ０．５７５Ｂａ０．３５Ｍｇ０．０２３）２ＳｉＯ４：Ｍｎ０．００２，Ｅｕ０．１，Ｔｉ０．００２（平均粒径９．０μｍ）
赤色蛍光体；ＣａＡｌＳｉＮ３：Ｅｕ０．０１（平均粒径１３．２μｍ）
【００９８】
次いで、これらの蛍光体を使用し、実施例１と同様にして表示装置を作製した。得られた表示装置を後述する特性評価に供した。
【００９９】
（実施例３０）
青色、緑色、赤色の各蛍光体として、以下に示す式で表される組成を有する蛍光体をそれぞれ用意した。
青色蛍光体；（Ｂａ，Ｍｇ）Ａｌ１０Ｏ１７：Ｅｕ０．０３，Ｍｎ０．０１（平均粒径６．８μｍ）
緑色蛍光体；（Ｓｒ０．５７５Ｂａ０．３５Ｍｇ０．０２４）２ＳｉＯ４：Ｍｎ０．００２，Ｅｕ０．１（平均粒径１０．２μｍ）
赤色蛍光体；ＬａＯ２Ｓ：Ｅｕ０．０９７，Ｓｍ０．００２，Ｃｅ０．００１（平均粒径１１．２μｍ）
【０１００】
次いで、これらの蛍光体を使用し、実施例１と同様にして表示装置を作製した。得られた表示装置を後述する特性評価に供した。
【０１０１】
（比較例１）
青色、緑色、赤色の各蛍光体として、以下に示す式で表される組成を有する蛍光体をそれぞれ用意した。
青色蛍光体；
（Ｓｒ０．８Ｃａ０．１９Ｅｕ０．０１）１０（ＰＯ４）６Ｃｌ２・０．２４（Ｂ２Ｏ３）（平均粒径８．８μｍ）
緑色蛍光体；
（Ｓｒ０．５７５Ｂａ０．３５Ｍｇ０．０２３）２ＳｉＯ４：Ｍｎ０．００２，Ｅｕ０．１，Ｔｉ０．００２（平均粒径９．５μｍ）
赤色蛍光体；
ＬａＯ２Ｓ：Ｅｕ０．０９６，Ｓｍ０．００２，Ｃｅ０．００１，Ｂｉ０．００１（平均粒径８．６μｍ）
【０１０２】
次いで、これらの蛍光体を使用し、実施例１と同様にして表示装置を作製した。得られた表示装置を後述する特性評価に供した。
【０１０３】
（比較例２）
青色、緑色、赤色の各蛍光体として、以下に示す式で表される組成を有する蛍光体をそれぞれ用意した。
青色蛍光体；
（Ｓｒ０．９８Ｅｕ０．０２）１０（ＰＯ４）６Ｃｌ２・０．２４（Ｂ２Ｏ３）（平均粒径９．６μｍ）
緑色蛍光体；
（Ｓｒ０．５７５Ｂａ０．３５Ｍｇ０．０２３）２ＳｉＯ４：Ｍｎ０．００２，Ｅｕ０．１，Ｐｒ０．００２（平均粒径７．２μｍ）
赤色蛍光体；
ＬａＯ２Ｓ：Ｅｕ０．０９６，Ｓｍ０．００２，Ｃｅ０．００１，Ｂｉ０．００１（平均粒径１１．２μｍ）
【０１０４】
次いで、これらの蛍光体を使用し、実施例１と同様にして表示装置を作製した。得られた表示装置を後述する特性評価に供した。
【０１０５】
（比較例３）
青色、緑色、赤色の各蛍光体として、以下に示す式で表される組成を有する蛍光体をそれぞれ用意した。
青色蛍光体；
（Ｓｒ０．８Ｃａ０．１２Ｍｇ０．０２３）５（ＰＯ４）３Ｃｌ３：Ｅｕ（平均粒径９．２μｍ）
緑色蛍光体；
（Ｓｒ０．５７５Ｂａ０．３５Ｍｇ０．０１）２ＳｉＯ４：Ｍｎ０．００２，Ｅｕ０．１，Ｐｂ０．００２（平均粒径１０．３μｍ）
赤色蛍光体；ＬａＯ２Ｓ：Ｅｕ０．０９６，Ｓｍ０．００２，Ｂｉ０．００２（平均粒径９．５μｍ）
【０１０６】
次いで、これらの蛍光体を使用し、実施例１と同様にして表示装置を作製した。得られた表示装置を後述する特性評価に供した。
【０１０７】
（比較例４）
青色、緑色、赤色の各蛍光体として、以下に示す式で表される組成を有する蛍光体をそれぞれ用意した。
青色蛍光体；
（Ｓｒ０．９８Ｅｕ０．０２）１０（ＰＯ４）６Ｃｌ２・０．２４（Ｂ２Ｏ３）（平均粒径７．８μｍ）
緑色蛍光体；
（Ｓｒ０．５７５Ｂａ０．３５Ｍｇ０．０２３）２ＳｉＯ４：Ｍｎ０．００２，Ｅｕ０．１，Ｌｉ０．００２（平均粒径８．３μｍ）
赤色蛍光体；
ＬａＯ２Ｓ：Ｅｕ０．０９７，Ｓｍ０．００１，Ｃｅ０．００１，Ｂｉ０．００１（平均粒径９．１μｍ）
【０１０８】
次いで、これらの蛍光体を使用し、実施例１と同様にして表示装置を作製した。得られた表示装置を後述する特性評価に供した。
【０１０９】
（比較例５）
青色、緑色、赤色の各蛍光体として、以下に示す式で表される組成を有する蛍光体をそれぞれ用意した。
青色蛍光体；
（Ｓｒ０．８Ｃａ０．１９Ｅｕ０．０１）１０（ＰＯ４）６Ｃｌ２・０．２４（Ｂ２Ｏ３）（平均粒径９．３μｍ）
緑色蛍光体；
（Ｓｒ０．５７５Ｂａ０．３５Ｍｇ０．０２３）２ＳｉＯ４：Ｍｎ０．００２，Ｅｕ０．１，Ｃｅ０．００２（平均粒径１１．４μｍ）
赤色蛍光体；ＬａＯ２Ｓ：Ｅｕ０．０９７，Ｓｍ０．００１，Ｃｅ０．００１，Ｂｉ０．００１（平均粒径１１．０μｍ）
【０１１０】
次いで、これらの蛍光体を使用し、実施例１と同様にして表示装置を作製した。得られた表示装置を後述する特性評価に供した。
【０１１１】
（比較例６）
青色、緑色、赤色の各蛍光体として、以下に示す式で表される組成を有する蛍光体をそれぞれ用意した。
青色蛍光体；
（Ｓｒ０．８Ｃａ０．１９Ｅｕ０．０１）１０（ＰＯ４）６Ｃｌ２・０．２４（Ｂ２Ｏ３）（平均粒径６．８μｍ）
緑色蛍光体；
（Ｓｒ０．５７５Ｂａ０．３５Ｍｇ０．０２３）２ＳｉＯ４：Ｍｎ０．００２，Ｅｕ０．１，Ｓｎ０．００２（平均粒径８．５μｍ）
赤色蛍光体；ＬａＯ２Ｓ：Ｅｕ０．０９９，Ｓｍ０．００１（平均粒径７．８μｍ）
【０１１２】
次いで、これらの蛍光体を使用し、実施例１と同様にして表示装置を作製した。得られた表示装置を後述する特性評価に供した。
【０１１３】
（比較例７）
青色、緑色、赤色の各蛍光体として、以下に示す式で表される組成を有する蛍光体をそれぞれ用意した。
青色蛍光体；
（Ｓｒ０．８Ｃａ０．１９Ｅｕ０．０１）１０（ＰＯ４）６Ｃｌ２・０．２４（Ｂ２Ｏ３）（平均粒径７．８μｍ）
緑色蛍光体；ＳｒＧａ２Ｓ４：Ｅｕ０．０３，Ｍｎ０．００２（平均粒径８．９μｍ）
赤色蛍光体；ＬａＯ２Ｓ：Ｅｕ０．０９７，Ｓｍ０．００２，Ｂｉ０．００１（平均粒径１０．２μｍ）
【０１１４】
次いで、これらの蛍光体を使用し、実施例１と同様にして表示装置を作製した。得られた表示装置を後述する特性評価に供した。
【０１１５】
（比較例８）
青色、緑色、赤色の各蛍光体として、以下に示す式で表される組成を有する蛍光体をそれぞれ用意した。
青色蛍光体；（Ｂａ，Ｍｇ）Ａｌ１０Ｏ１７：Ｅｕ０．０１，Ｍｎ０．０１（平均粒径１０．２μｍ）
緑色蛍光体；
（Ｓｒ０．５７５Ｂａ０．３５Ｍｇ０．０２３）２ＳｉＯ４：Ｍｎ０．００２，Ｅｕ０．１，Ｃｅ０．００２（平均粒径１２．２μｍ）
赤色蛍光体；
ＬａＯ２Ｓ：Ｅｕ０．０９６，Ｓｍ０．００２，Ｃｅ０．００１，Ｂｉ０．００１（平均粒径９．５μｍ）
【０１１６】
次いで、これらの蛍光体を使用し、実施例１と同様にして表示装置を作製した。得られた表示装置を後述する特性評価に供した。
【０１１７】
（比較例９）
青色、緑色、赤色の各蛍光体として、以下に示す式で表される組成を有する蛍光体をそれぞれ用意した。
青色蛍光体；ＢａＭｇ２Ａｌ１６Ｏ２７：Ｅｕ０．０１（平均粒径５．６μｍ）
緑色蛍光体；（Ｓｒ０．５５Ｂａ０．３５）ＳｉＯ４：Ｅｕ０．１（平均粒径８．５μｍ）
赤色蛍光体；ＬａＯ２Ｓ：Ｅｕ０．０９６，Ｓｍ０．００２，Ｃｅ０．００１，Ｂｉ０．００１（平均粒径７．８μｍ）
【０１１８】
次いで、これらの蛍光体を使用し、実施例１と同様にして表示装置を作製した。得られた表示装置を後述する特性評価に供した。
【０１１９】
（比較例１０）
青色、緑色、赤色の各蛍光体として、以下に示す式で表される組成を有する蛍光体をそれぞれ用意した。
青色蛍光体；
（Ｓｒ０．８Ｃａ０．１９Ｅｕ０．０１）１０（ＰＯ４）６Ｃｌ２・０．２４（Ｂ２Ｏ３）（平均粒径７．８μｍ）
緑色蛍光体；（Ｓｒ０．５５Ｂａ０．３４９）ＳｉＯ４：Ｅｕ０．１，Ｃｅ０．０１（平均粒径１０．３μｍ）
赤色蛍光体；ＬａＯ２Ｓ：Ｅｕ０．０９７，Ｓｍ０．００２，Ｂｉ０．００１（平均粒径９．５μｍ）
【０１２０】
次いで、これらの蛍光体を使用し、実施例１と同様にして表示装置を作製した。得られた表示装置を後述する特性評価に供した。
【０１２１】
（比較例１１）
青色、緑色、赤色の各蛍光体として、以下に示す式で表される組成を有する蛍光体をそれぞれ用意した。
青色蛍光体；（Ｓｒ０．９９Ｅｕ０．０１）５（ＰＯ４）３Ｃｌ（平均粒径２．５μｍ）
緑色蛍光体；（Ｂａ０．８Ｅｕ０．２）（Ｍｇ０．７Ｍｎ０．３）Ａｌ１０Ｏ１７（平均粒径３．０μｍ）
赤色蛍光体；（Ｌａ０．８９９Ｅｕ０．１Ｓｍ０．００１）２Ｏ２Ｓ（平均粒径１．８μｍ）
【０１２２】
次いで、これらの蛍光体を使用し、実施例１と同様にして表示装置を作製した。得られた表示装置を後述する特性評価に供した。
【０１２３】
上述した実施例１〜３０および比較例１〜１１の各表示装置をそれぞれ同一の条件で作動させ、表示性能を調べた。レーザーの波長は４００ｎｍ、出力は１２０ｍＷであり、このレーザー光により蛍光体を励起した。表示装置の性能としては、白色を表示したときの明るさと、どれくらい多くの色を表現できるかを示す色再現域が重要であるので、蛍光面（蛍光体スクリーン）中心部の輝度、および色再現域の広さを測定した。色再現域の広さは、理想的な色再現域を示す国際標準（ＮＴＳＣ）を１００としたときの相対値（対ＮＴＳＣ比；％）で示した。実施例１〜３０についての測定結果を表１に、比較例１〜１０についての測定結果を表２にそれぞれ示す。
【０１２４】
【表１】
2010151851.tif 000003
【０１２５】
【表２】
2010151851.tif 000004
【０１２６】
表１から、実施例１〜３０で得られた表示装置は良好な表示性能を有することがわかった。特に、青色、緑色、赤色の蛍光体層ＢＧＲのいずれもが本発明に記載された蛍光体で構成された実施例１〜２０の表示装置は、比較例１〜１１の表示装置に比べて輝度および色再現性（対ＮＴＳＣ比）が大幅に高くなっており、極めて優れた表示性能を有していることがわかった。
【図面の簡単な説明】
【０１２７】
【図１】本発明に係る表示装置の実施形態の構成を示す図である。
【図２】本発明に係る表示装置の別の実施形態を示す図である。
【図３】本発明の実施形態の表示装置において、近紫外レーザー光の放射方向を制御する方法を示す図である。
【図４】本発明の実施形態の表示装置において、蛍光体スクリーンの別の構成例を示す図である。
【図５】本発明の実施形態の表示装置において、近紫外レーザー光の走査位置の制御をシャドウマスク方式により行なう方法を示す図である。
【図６】本発明の実施形態の表示装置において、近紫外レーザー光の走査位置の制御をインデックス方式により行なう方法を説明するための断面図である。
【符号の説明】
【０１２８】
１…近紫外レーザー光、２…近紫外レーザー光発生源、３…蛍光体層、４…蛍光体スクリーン、６…変位可能な反射ミラー、９…黒色非発光層、１０…黒色板（シャドウマスク）、１１…インデックス素子。
【図１】
2010151851.tif 000005
【図２】
2010151851.tif 000006
【図３】
2010151851.tif 000007
【図４】
2010151851.tif 000008
【図５】
2010151851.tif 000009
【図６】
2010151851.tif 000010